СПОСОБ ПОЛУЧЕНИЯ МАТЕРИАЛА ДЛЯ ВЫСОКОТЕМПЕРАТУРНОГО ЭРОЗИОННО СТОЙКОГО ЗАЩИТНОГО ПОКРЫТИЯ

1. Способ получения материала для высокотемпературного эрозионно стойкого защитного покрытия, включающий приготовление многокомпонентной смеси, содержащей (мас.%): Ti - 15,0÷40,0, Мо - 5,0÷30,0, Y - 0,1÷1,5, В - 0,5÷2,5, Cr - 0,2÷6,0, один или несколько элементов VIII группы - 7,0÷10,0, Si - остальное или Ti - 15,0÷40,0, Мо - 5,0÷30,0, Y - 0,1÷1,5, В - 0,5÷2,5, Cr - 0,2÷6,0, один или несколько элементов VIII группы - 7,0÷10,0, Mn - 1,5, Si - остальное или Ti - 15,0÷40,0, Мо - 5,0÷30,0, Y - 0,1÷1,5, В - 0,5÷2,5, Si - остальное, с последующим отбором порошка нужной фракции и его прокаливанием, отличающийся тем, что из указанной смеси вначале выплавляют базовый сплав, далее изготавливают порошок дисперсностью 43÷100 мкм, в который затем дополнительно вводят нитевидные кристаллы SiC в количестве 2,0÷15,0 мас.%.
2. Способ по п.1, отличающийся тем, что нитевидные кристаллы SiC берут в виде длинноволокнистых нитевидных кристаллов с соотношением длины к диаметру L/D≥1000.
3. Способ по п.1, отличающийся тем, что длинноволокнистые нитевидные кристаллы SiC вводятся в порошок базового сплава совместным диспергированием до наиболее пригодной для последующего формирования покрытия размерности.